aFeII塩とFeIIIとの溶液を調製する工程、b工程aにより得られた上記溶液に界面活性剤を添加する工程、c工程bにより得られた混合物を塩基と反応させる工程、d工程cにより得られたナノ粒子を抽出し、極性有機溶媒で洗浄し、乾燥させる工程、e工程dにより得られたナノ粒子を有機溶媒中に分散させて、フェロ流体を得る工程、および、f工程eにより得られたフェロ流体を用いて材料を処理する工程を備えることを特徴とする超常磁性材料の調製方法。工程aで使用するFe塩を硫酸塩、塩化物、硝酸塩、または、酢酸塩から選択することを特徴とする請求項1に記載の方法。工程bで使用する上記界面活性剤は炭素数がC10からC20の鎖長を有する脂肪酸であることを特徴とする請求項1または2に記載の方法。炭素数がC10からC20の鎖長を有する上記脂肪酸を、オレイン酸、ステアリン酸、または、リノール酸から選択することを特徴とする請求項3に記載の方法。工程cで使用する塩基を、水酸化アンモニウム、水酸化ナトリウム、水酸化カリウム、水酸化テトラメチルアンモニウム、水酸化テトラエチルアンモニウム、または、水酸化テトラブチルアンモニウムから選択する請求項1ないし4のいずれか1項に記載の方法。工程cの反応を75°Cから95°Cの温度下で行うことを特徴とする請求項1ないし5のいずれか1項に記載の方法。工程dで使用する上記極性有機溶媒を、アセトンと、メチルエチルケトンと、メタノールと、エタノールと、イソプロパノールと、酢酸エチルと、トリクロロエチレンとを含むリストから選択することを特徴とする請求項1ないし6のいずれか1項に記載の方法。工程eで使用する有機溶媒を、n-ヘプタンと、n-オクタンと、n-ヘキサンと、シクロヘキサンと、トルエンと、ベンゼンと、石油エーテルと、キシレンとを含むリストから選択することを特徴とする請求項1ないし7のいずれか1項に記載の方法。上記フェロ流体を用いて処理する固形物は、金属酸化物および金属水酸化物、混合酸化物、シリカおよびケイ酸塩、酸化アルミニウム、ケイ素アルミニウム酸化物、リン酸塩、アルミノリン酸塩、多孔質セラミック、炭素系物質、または、それらの任意の組み合わせ、を含むリストから選択する無機固形物である請求項1ないし8のいずれか1項に記載の方法。上記フェロ流体を用いて処理する上記固形物を、天然シリカ、合成シリカ、層状複水酸化物、天然または合成粘土、天然または合成ゼオライト、ナノチューブ状、ファイバ状、ペレット状、モノリス状、組織状、または膜状の炭素系材料、ガラス材料、または、多孔質セラミックスから選択する請求項9に記載の方法。上記フェロ流体を用いて処理する固形物は、セルロース系材料、リグノセルロース系材料、ポリマー材料、粘土由来のハイブリッド材料、シリカ、シリカ塩基ガラス、または、これらの任意の組み合わせから選択する天然起源または合成起源の有機固体または有機無機ハイブリッド固形物である、請求項1ないし8のいずれか1項に記載の方法。上記フェロ流体を用いて処理する上記固形物を、ファー、ウール、コットン、木材、コルク、海綿、植物繊維、紙、ボール紙、ポリアミド、ポリエステル、ポリウレタン、ポリスチレン、ポリスルホン、有機粘土、ナノ複合材料、または、バイオナノ複合材料から選択する請求項11に記載の方法。上記フェロ流体を用いた固形物の処理を、ディッピング法、コーティング法、含浸法、または、浸透法から選択する方法によって行う請求項1ないし12のいずれか1項に記載の方法。上記フェロ流体を用いた材料の処理を、機械的攪拌法、超音波照射法、または、窒素ガスまたは他のガスを使用する気泡法を含むリストから選択する処置を使用する攪拌の下で行うことを特徴とする請求項1ないし13のいずれか1項に記載の方法。工程fで得た材料に対して、大気圧乾燥法、減圧乾燥法、または、超臨界乾燥法から選択する乾燥処理を行うことを特徴とする請求項1ないし14のいずれか1項に記載の方法。工程fの結果得られる上記材料に対して熱処理を行うか、または、極性溶媒を用いた溶媒抽出を行う工程gを更に備える請求項15に記載の方法。請求項1ないし16のいずれか1項に記載された方法により得られた超常磁性材料。取込み処理、保持処理、吸着処理および吸収処理、イオン交換処理、触媒作用および生体触媒作用、殺菌剤支持、細胞支持、酵素処理または生体断片処理、分離処理、濃縮処理およびクロマトグラフィー法、薬剤の制御放出および標的放出、温熱治療、土壌の水処理および改善処理、ガス状汚染物質の吸着処理、有害物質または放射性物質の回収および除去処理、重合体用の充填剤または添加剤、電波遮蔽パネルおよび磁気センサの製造の過程における請求項17に記載の超常磁性材料の使用。超常磁性特性を有する材料を得るための、1つ以上の有機溶媒中に分散されている界面活性剤が結び付いた酸化金属のナノ粒子を含有する非水系のフェロ流体の使用。実施例1マグネタイトナノ粒子をオレイン酸50と混合するセピオライトに基づく超常磁性材料先ず、共沈方法を利用してマグネタイトのナノ粒子を得る。以下に該共沈方法について説明する。17.01gのFeCl36H2O純度99Sigma-Aldrich社と1169gのFeSO47H2O純度99Sigma-Aldrich社を三角フラスコ中で混合し、140mlの再蒸留水を添加する。このようにして得た溶液を従来の機械的撹拌法で撹拌速度:164rmpしながら、シリコーン油浴中で90°Cに加熱する。なお、上記撹拌をガラス性の攪拌器を用いて行う。温度が安定した後、界面活性剤本実施例の場合、3.15mlのオレイン酸純度99Sigma-Aldrich社を添加し、42mlの水酸化アンモニウム純度28Fluka社25を添加する。これにより生じる急速な反応によって黒色の沈殿物を得る。引き続き撹拌を行いながら、上記反応を90°Cで3時間維持する。その後、上記反応により得られた固形物を鉄-マグネシウム磁石を使用して回収し、回収した該固形物を再蒸留水で洗浄する。なお、洗浄に用いた上記再蒸留水中のpH値が中性値になった時点で、上記洗浄を終了する。次に、過剰分のオレイン酸を除去するために、上記洗浄後の上記固形物を約50mlのアセトン純度99.5Sigma-Aldrich社で洗浄する。この洗浄により得られた生成物をドラフトチャンバfumehood内で室温で約5時間乾燥させる。乾燥後、X線回折XRD法、IR分光法、示差熱分析DTA法、熱重量分析TG法、透過電子顕微鏡TEM法によって特徴付けられる約11gの黒色の粉末オレイン酸でコーティングされた約10nmのマグネタイトからなるナノ粒子などを得るために、上記生成物を乳鉢内で磨り潰す。このように得られたナノ粒子の室温での磁性特性を振動試料磁力計VSMにより調べた結果、飽和磁化が約70emu/gで発生する超常磁性挙動が示される。第2工程では、1gの上記ナノ粒子を20mlのn-ヘプタン純度99.5Fluka社中に分散させて、フェロ流体を調製する。第3工程では、上記第2工程で調製した上記フェロ流体と1gのセピオライト商品名:パンゲルS9PangelS9TOLSAS.A.社を混合し、この混合物を機械的撹拌法により3分間撹拌した後、超音波浴中で照射を15分間行う。上記撹拌と上記照射の一連の処理を3回繰り返す。よって、セピオライトとオレイン酸でコーティングされたマグネタイトナノ粒子との相対質量比の初期値は50となる。その後、溶媒として用いた上記n-ヘプタンの除去をドラフトチャンバ内で室温で約24時間行う。溶媒を除去することで得た乾燥物を瑪瑙乳鉢内で磨り潰し、超常磁性特性を有する多孔質体を得る。上記多孔質体は、セピオライト上に担持された、上記オレイン酸にコーティングされたマグネタイトナノ粒子からなる材料であり、その超常磁性特性は、XRD法、IR分光法、DTA-TG法、MET法によって特徴付けられる。上記多孔質体の室温での磁性特性を、器具を使用して調べた結果、飽和磁化が30emu/gで発生する超常磁性挙動が示される。磁界を印加した場合または印加しなかった場合の低温での磁性の測定データFC-ZFC技術により、上記試料中に存在する上記超常磁性材料については、48であることが示される。この測定データは、セピオライトとオレイン酸でコーティングされマグネタイトナノ粒子との相対質量比の上記初期値のほぼ100が保持されていたことを示す。様々な技術XRD法、TEM法、および、FC-ZFC技術を用いた結果、上記セピオライトに結び付いたマグネタイトナノ粒子の平均サイズが約10nmであることが確認される。実施例2マグネタイトナノ粒子をオレイン酸10と混合するセピオライトに基づく超常磁性材料下記の点を除き、実施例2の処理を実施例1と同様に行う。実施例2では、第2工程において、フェロ流体を調製するために、オレイン酸にコーティングされた1gのマグネタイトナノ粒子を使用する代わりに0.20gの該マグネタイトナノ粒子を使用する。また、第3工程において、1gのセピオライトを使用する代わりに1.80gのセピオライトを使用した結果、本実施例のセピオライトとオレイン酸でコーティングされたマグネタイトナノ粒子との相対質量比の初期値が10となる。このようにして得た材料の室温での磁性特性をVSMを使用して測定した結果、超常磁性挙動が認められる。実施例3マグネタイトナノ粒子をオレイン酸20と混合するセピオライトに基づく超常磁性材料下記の点を除き、実施例3の処理を実施例1と同様に行う。実施例3では、第2工程において、フェロ流体を調製するために、オレイン酸にコーティングされた1gのマグネタイトナノ粒子を使用する代わりに0.40gの該マグネタイトナノ粒子を使用する。また、第3工程において、1gのセピオライトを使用する代わりに1.60gのセピオライトを使用した結果、本実施例のセピオライトとオレイン酸でコーティングされたマグネタイトナノ粒子との相対質量比の初期値が20となる。このようにして得た材料の室温での磁性特性をVSMを使用して測定した結果、超常磁性挙動が認められる。実施例4マグネタイトナノ粒子をオレイン酸35と混合するセピオライトに基づく超常磁性材料下記の点を除き、実施例4の処理を実施例1と同様に行う。実施例4では、第2工程において、フェロ流体を調製するために、オレイン酸にコーティングされた1gのマグネタイトナノ粒子を使用する代わりに0.70gの該マグネタイトナノ粒子を使用する。また、第3工程において、1gのセピオライトを使用する代わりに1.30gのセピオライトを使用した結果、本実施例のセピオライトとオレイン酸でコーティングされたマグネタイトナノ粒子との相対質量比の初期値が35となる。このようにして得た材料の室温での磁性特性をVSMを使用して測定した結果、超常磁性挙動が認められる。実施例5マグネタイトナノ粒子をオレイン酸50と混合した活性炭に基づく超常磁性材料下記の点を除き、実施例5の処理を実施例1と同様に行う。実施例5では、第3工程において、1gのセピオライトを使用する代わりに1gの活性炭Norit登録商標RO0.8ペレットSigma-Aldrich社を使用し、活性炭とオレイン酸でコーティングされたマグネタイトナノ粒子との相対質量比の初期値が50となる。このようにして得た材料の室温での磁性特性をVSMを使用して測定した結果、超常磁性挙動が認められる。磁界を印加した場合または印加しなかった場合における低温での磁性の測定データFC-ZFC技術により、上記試料中に存在する上記超常磁性材料については、19であることが示される。実施例6マグネタイトナノ粒子をオレイン酸50と混合するシリカゲルに基づく超常磁性材料下記の点を除き、実施例6の処理を実施例1と同様に行う。実施例6では、第3工程において、1gのセピオライトを使用する代わりに1gのシリカゲルMerck60Merck社を使用し、該シリカゲルとオレイン酸でコーティングされたマグネタイトナノ粒子との相対質量比の初期値が50となる。このようにして得た材料の室温での磁性特性をVSMを使用して測定した結果、超常磁性挙動の存在が認められる。実施例7マグネタイトナノ粒子をオレイン酸50と混合するシリカアルミナに基づく超常磁性材料下記の点を除き、実施例7の処理を実施例1と同様に行う。実施例7では、第3工程において、1gのセピオライトを使用する代わりに1gのシリカアルミナ粒子KetjenLA-3P試料AkzoChemie社を使用し、該シリカアルミナとオレイン酸でコーティングされたマグネタイトナノ粒子との相対質量比の初期値が50とする。このようにして得た材料の室温での磁性特性をVSMを使用して測定した結果、超常磁性挙動の存在が認められる。実施例8マグネタイトナノ粒子をオレイン酸50と混合するマグネシウムとアルミニウムからなる層状複水酸化物LDHに基づく超常磁性材料下記の点を除き、実施例8の処理を実施例1と同様に行う。実施例8では、第3工程において、1gのセピオライトを使用する代わりに1gのLDHを使用し、pH値を9に制御した状態で水酸化ナトリウム溶液を添加する共沈法により塩化アルミニウムおよび塩化マグネシウムから実験室で合成し、該LDHとオレイン酸でコーティングされたマグネタイトナノ粒子との相対質量比の初期値を50とする。このようにして得た材料の室温での磁性特性をVSMを使用して測定した結果、超常磁性挙動の存在が認められる。実施例9マグネタイトナノ粒子をオレイン酸50と混合するゼラチンセピオライトのバイオナノ発泡複合体に基づく超常磁性材料下記の点を除き、実施例9の処理を実施例1と同様に行う。実施例9では、第3工程において、一辺の長さが1cmの立方ブロック体をフェロ流体に浸す。なお、該立方ブロック体は、E.Ruiz-HitzkyらERuizHitzkyPArandaMDarderMoreiraMartinsFernandesCRSantosMatosCompositetyperigidfoamsbasedonbiopolymerscombinedwithfibrousclaysandpreparationmethodthereofInthenameofCSICスペイン国特許第P.200900104号出願日:2009年1月14日およびPCTextensionES2009070542出願日:2009年12月1日により登録された特許に記載された手順に従いICMM実験室で調製したゼラチンとセピオライトとからなるバイオナノ複合体の発砲体により構成されている。上記ブロック体を上記フェロ流体と接触させたまま5分間放置した後、回収し、その後、溶媒n-ヘプタンの除去をドラフトチャンバで室温で24時間行うために、ペトリ皿上に移動させる。このようにして得た材料の室温での磁性特性をVSMを使用して測定した結果、超常磁性挙動の存在が認められる。実施例10液中のメチレンブルーを除去するための、オレイン酸50を混合したセピオライト/マグネタイトナノ粒子に基づく超常磁性材料の使用実施例1に記載の手順で得た300mgの材料を使用し、該材料を20mlの10M~5Mメチレンブルー水溶液に添加する。これにより得られた混合物を5分間機械的に撹拌し、分散を5分間静置させる。その後、鉄-ネオジム磁石を上記分散状態の中に導入することで、上述の全固形物が溶液中のメチレンブルーを引き連れながら上記鉄-ネオジム磁石に引き付けられて、上記水溶液が透明になる。メチレンブルーの最終的な吸着量は、母液を紫外可視分光法で測定した結果に応じて決定される。オレイン酸に対するセピオライト/マグネタイトのナノ粒子の質量相対比を異ならせた0a、50b、65c、80d、および90eマグネタイト/オレイン酸/n-ヘプタンからなるフェロ流体を用いてパンゲルS9PangelS9を処理することで、酸化鉄IIナノ粒子および酸化鉄IIIナノ粒子とオレイン酸とを本発明に説明するように導入したセピオライト無機固形物系の本発明の材料の室温下の超常磁性挙動を示す、外部磁界Hに対する磁化曲線Mである。マグネタイト/オレイン酸/n-ヘプタンからなる上記フェロ流体を用いてパンゲルS9PangelS9を処理することで、酸化鉄IIナノ粒子および酸化鉄IIIナノ粒子とオレイン酸とを本発明に説明するように導入したセピオライト無機固形物系の本発明の超常磁性材料に対して、透過電子顕微鏡法を行うことで得られた画像である。